(57)【特許請求の範囲】
【請求項１】
エアバッグ用基布において、該基布を構成する布帛の少なくとも一部にオレフィンと一酸化炭素の共重合体からなるポリケトンポリマーにより構成された、濃厚金属塩水溶液を溶剤として湿式紡糸法により得られたポリケトン繊維を含むことを特徴とするエアバッグ用基布。
【請求項２】
ポリケトン繊維の強度が５ｃＮ／ｄｔｅｘ以上、弾性率が１００ｃＮ／ｄｔｅｘ以上であることを特徴とする請求項１記載のエアバッグ用基布。
【請求項３】
ポリケトン繊維の強度が１０ｃＮ／ｄｔｅｘ以上、弾性率が２００ｃＮ／ｄｔｅｘ以上であることを特徴とする請求項１又は２記載のエアバッグ用基布。
【請求項４】
ポリケトンポリマーを構成する繰返単位の９７重量％以上が１−オキソトリメチレンであることを特徴とする請求項１〜３のいずれかに記載のエアバッグ用基布。
【請求項５】
ポリケトンポリマーを構成する繰返単位が１−オキソトリメチレンのみからなることを特徴とする請求項１〜４のいずれかに記載のエアバッグ用基布。
【請求項６】
エアバッグ用基布を構成する布帛の５０重量％以上がポリケトン繊維であることを特徴とする請求項１〜５のいずれかに記載のエアバッグ用基布。
【請求項７】
エアバッグ用基布を構成する布帛がポリケトン繊維のみからなることを特徴とする請求項１〜６のいずれかに記載のエアバッグ用基布。
【請求項８】
エアバッグ用基布が平織物からなり、該基布が下記（1)、（2)の機械的特性を有することを特徴とする請求項１〜７のいずれかに記載のエアバッグ用基布。
引き裂き強力        ≧  ７００（Ｎ）            ・・・（1)
カバーファクターＫ  ：  １５００≦Ｋ≦３０００  ・・・（2)
【請求項９】
請求項１〜８のいずれかに記載のエアバッグ用基布から構成されたエアバッグ。
【発明の詳細な説明】
【０００１】
【発明の属する技術分野】
本発明は機械的特性、被覆材との接着性に優れ、さらには熱や湿度に対して優れた安定性を有し、優れたエアバッグ作動性を有するエアバッグ用基布および該基布から構成されたエアバッグに関する。
【０００２】
【従来の技術】
近年、自動車の乗員保護用安全装置の一つとして、エアバッグの装着率が急速に増大している。エアバッグ装置は、自動車の衝突時に衝突のショックをセンサーが感知するとガス発生装置（インフレーター）が高温高圧のガスをエアバッグ基布内に発生させ、エアバッグを瞬間的に膨張・展開せしめることで、衝突時の衝撃から乗員の身体を保護する、という装置ある。
従来、エアバッグはナイロン６やナイロン６・６などのポリアミド類、あるいはポリエチレンテレフタレートなどのポリエステル類の汎用繊維フィラメントを用いた平織物又は編物、不織布などの布帛を基布として用い、必要に応じてこれらの布帛に耐熱性、難燃性、気体遮断性などを向上させるためにシリコンやクロロプレン、クロルスルホン化オレフィンなどの合成ゴムや天然ゴムなどのエラストマーを塗布・積層したものを基布として、該基布を裁断、縫製して作製されている。
【０００３】
エアバッグ用基布にはエアバッグ作動時（膨張・展開時）に非常に強い衝撃がかかるため、基布に用いる布帛はこの衝撃に耐えうるだけの機械的特性を有している必要がある。
しかしながら、ポリアミドやポリエステルなどの汎用繊維は強度、弾性率に代表される機械的特性が低いために使用するフィラメントの繊度や織編物の目付を大きくせざるをえず、結果としてエアバッグの重量や容量が大きくなってしまい、軽量化、コンパクト化がの進行が著しい自動車用部品分野において大きな問題となっていた。
また、通常エアバッグはステアリングホイールやインストウルメントパネルなどの乗車室内に収納されているが、夏場や炎天下には乗車室内は長時間高温になり、さらに湿度の高い梅雨場や雨天時には長時間高温高湿の環境下に置かれることになる。このため、重縮合系高分子であるポリアミドやポリエステルは機械的物性の低下が起こりやすく、エアバッグの長期の安定作動性に問題があった。
【０００４】
近年、これらの汎用繊維の問題を解決するために、超高分子量ポリエチレン繊維、ポリビニルアルコール繊維、アラミド繊維などの高強度・高弾性率の繊維を用いたエアバッグについても検討がなされている（例えば、特開平４−１４６２３３号）。
しかしながら、ポリエチレン繊維は融点が低く耐熱性が不十分である問題、ポリビニルアルコール繊維は高温・高湿下で機械的特性が大きく低下する問題、アラミド繊維はシリコンやゴムなどの被覆材との接着性が悪いなどの問題があった。
以上のように、これまで自動車用エアバッグにおいて、機械的特性、耐熱性、耐湿熱性、被覆材との接着性、の全ての性質を具備するエアバッグ用基布は知られていない。
【０００５】
【発明が解決しようとする課題】
本発明の課題は、機械的特性、耐熱性、耐湿熱性、被覆材との接着性の全てに優れるエアバッグ用基布を提供することである。
【０００６】
【課題を解決するための手段】
本発明者は上記課題について種々検討した結果、エアバッグ用基布を構成する繊維として、オレフィンと一酸化炭素の共重合体からなるポリケトンポリマーにより構成されたポリケトン繊維を用いることによって、上記課題を解決できることを見出し、本発明を完成するに至った。
即ち、本発明は：
(1) エアバッグ用基布において、該基布を構成する布帛の少なくとも一部にオレフィンと一酸化炭素の共重合体からなるポリケトンポリマーにより構成された、濃厚金属塩水溶液を溶剤として湿式紡糸法により得られたポリケトン繊維を含むことを特徴とするエアバッグ用基布。また、
(2) ポリケトン繊維の強度が５ｃＮ／ｄｔｅｘ以上、弾性率が１００ｃＮ／ｄｔｅｘ以上である点に特徴を有する。また、
(3) ポリケトン繊維の強度が１０ｃＮ／ｄｔｅｘ以上、弾性率が２００ｃＮ／ｄｔｅｘ以上である点に特徴を有する。また、
(4) ポリケトンポリマーを構成する繰返単位の９７重量％以上が１−オキソトリメチレンである点に特徴を有する。また、
(5) ポリケトンポリマーを構成する繰返単位が１−オキソトリメチレンのみからなる点に特徴を有する。また、
(6) エアバッグ用基布を構成する布帛の５０重量％以上がポリケトン繊維である点に特徴を有する。また、
(7) エアバッグ用基布を構成する布帛がポリケトン繊維のみからなる点に特徴を有する。また、
(8) エアバッグ用基布が平織物からなり、該基布が下記（1)、（2)の機械的特性を有する点に特徴を有する。また、
引き裂き強力        ≧  ７００（Ｎ）            ・・・（1)
カバーファクターＫ  ：  １５００≦Ｋ≦３０００  ・・・（2)
(9) (1) 〜(8) のいずれかに記載のエアバッグ用基布から構成されたエアバッグを提供する。
【０００７】
以下、本発明を詳細に説明する。
本発明のエアバッグ用基布を構成する布帛の少なくとも一部、あるいは全部として用いられるポリケトン繊維を構成するポリマーは、オレフィンと一酸化炭素の共重合ポリマーである。
強度・弾性率などの機械的特性、耐熱性、耐湿熱性、接着性の観点からエチレンと一酸化炭素が結合した１−オキソトリメチレンを主たる繰返単位とするポリマーが好ましい。
繰返単位中の１−オキソトリメチレンの割合は、多ければ多いほど高融点、高力学物性の繊維が得られるため９０重量％以上であることが好ましく、さらに好ましくは９７重量％以上である。
【０００８】
このオレフィンと一酸化炭素が結合した繰返単位同士は、部分的にケトン基同士、オレフィン同士がつながっていてもよいが、９０重量％以上がオレフィンと一酸化炭素が交互に配列したポリケトンポリマーであることが望ましい。
耐光性、耐熱性、高温時の物性の低下の観点からオレフィンと一酸化炭素が交互に配列した部分の含有率は多ければ多いほどよく、好ましくは９７重量％以上、最も好ましくは１００重量％である。
また、必要に応じてプロペン、ブテン、ヘキセン、シクロヘキセン、ペンテン、シクロペンテン、オクテン、ノネン等のエチレン以外のオレフィンやメチルメタクリレート、酢酸ビニル、アクリルアミド、ヒドロキシエチルメタクリレート、スチレン、スチレンスルホン酸ナトリウム、アリルスルホン酸ナトリウム、ビニルピロリドン、塩化ビニル等の不飽和炭化水素を有する化合物を共重合してもよい。
これら他の共重合成分の割合は特に制限されないが、通常０〜１０％である。
【０００９】
本発明のエアバッグ用基布に用いられるポリケトン繊維は強度が５ｃＮ／ｄｔｅｘ以上、弾性率が１００ｃＮ／ｄｔｅｘ以上であることが推奨される。
繊維の強度は高いほど同一重量当たりの基布の強力が強くなるので、好ましくは５ｃＮ／ｄｔｅｘ以上、さらに好ましくは１０ｃＮ／ｄｔｅｘ以上であることが望ましい。また、繊維の弾性率も高いほど基布の剛性が向上するので、好ましくは１００ｃＮ／ｄｔｅｘ以上、さらに好ましくは２００ｃＮ／ｄｔｅｘ以上であることが望ましい。
【００１０】
また、耐熱特性としては乾熱収縮率および湿熱処理後の強度に代表される耐乾・湿熱特性に優れることが望まれる。
乾熱収縮率としては、無緊張下で１８０℃、３０分の乾熱処理後の乾熱収縮率が好ましくは５％以下、さらに好ましくは３％以下であることが望ましい。
湿熱処理後の強度としては、１２０℃、１００％湿度下で３０分の湿熱処理後の繊維の強度としては、好ましくは５ｃＮ／ｄｔｅｘ以上、さらに好ましくは１０ｃＮ／ｄｔｅｘ以上の強度であることが望ましい。
【００１１】
このような特性を有するポリケトン繊維はエアバッグ用基布を構成する布帛の少なくとも一部に使用される。
エアバッグ用基布を構成する布帛中のポリケトン繊維の割合は高ければ高いほど、機械的特性、耐乾熱・湿熱特性、被覆材との接着性に優れることから、好ましくは５０重量％以上、より好ましくは８０重量％以上、特に好ましくは１００重量％がポリケトン繊維であることが望ましい。
ポリケトン繊維の繊度は、エアバッグの使用環境や基布の形態、混用方法により変化するため特に制限はないが、ポリケトン繊維１００重量％の場合、単糸繊度０．１〜１０ｄｔｅｘ、総繊度２０〜１０００ｄｔｅｘが好ましい。
【００１２】
本発明のエアバッグ用基布の布帛形態は特に制限はなく平織物や編物、不織布等のような形態・組織であってもよいが、機械的強度の観点から織物であることが好ましく、平織物が特に好ましい。
布帛の目付けや密度は特に制限はないが、布帛の厚さとしては０．０５〜１０ｍｍが好ましく、０．１〜１ｍｍがより好ましい。
また、織物の場合には経糸および緯糸の目付けが１０〜５００本／インチが好ましく、２０〜３００本／インチがさらに好ましい。
繊度と織物密度から計算されるカバーファクターは５００〜５０００の範囲が好ましく、１５００〜３５００の範囲がより好ましい。
なお、本発明においてカバーファクターＫとは経糸および緯糸の繊度をＤｔ、Ｄｗ（ｄｔｅｘ）とし、経糸および緯糸の目付をそれぞれＭｔ、Ｍｗ（本／インチ）としたときに下式（3)で計算される数値である。
Ｋ  ＝  Ｍｔ×Ｄｔ0.5 ＋  Ｍｗ×Ｄｗ0.5・・・（3)
エアバッグ用基布の機械的強度としては代表的には引裂強力が挙げられる。
引き裂き強力はカバーファクターにより異なるため、一律に定義することは困難であるが、本発明の基布はカバーファクターＫが１５００〜３０００のときの引裂強力が７００Ｎ以上が好ましく、より好ましくは８００Ｎ以上であることが望ましい。
【００１３】
本発明のエアバッグ用基布においてポリケトン繊維と混用可能な繊維については特に制限はなく、ナイロン６、ナイロン６・６、ナイロン４・６などのポリアミド繊維、ポリエチレンテレフタレート、ポリプロピレンテレフタレート、ポリブチレンテレフタレートなどのポリエステル繊維、液晶ポリエステル繊維、ポリエチレン、ポリプロピレンなどのポリオレフィン繊維、ポリビニルアルコール繊維、ポリベンザゾール繊維、アラミド繊維、羊毛、ポリアクリロニトリル繊維、木綿、ビスコースレーヨン等のセルロース繊維、炭素繊維、セラミックス繊維、金属繊維などの従来公知の繊維を使用することができ、必要に応じてはこれらの繊維の中から複数種類の繊維を複合して用いても何ら問題はない。
ポリケトン繊維と混用可能な繊維の割合は特に制限されないが、通常５０重量％以下、好ましくは２０重量％以下である。
【００１４】
本発明の基布に用いられる繊維材料は無撚のものが好ましいが、場合によっては仮撚り、嵩高加工、捲縮加工、捲回加工などの加工を施した加工糸を用いても良い。
複数種の繊維を混用する場合、その方法についても特に制限はなく、経糸、緯糸に異なる種類の繊維を用いたり、必要に応じては複数種の繊維を仮撚りや撚りなどの加工を施して混繊糸としたり、また、同一種の繊維であっても熱的・機械的特性の異なる繊維、あるいは繊度やフィラメントカウントの異なる繊維、または長繊維のフィラメントと短繊維の紡績糸などを複合して用いてもよい。
【００１５】
また、本発明のエアバッグ用基布に用いるポリケトン繊維および混用する繊維は、熱安定剤や平滑剤、顔料、油剤、隠蔽剤、艶消し剤、難燃剤、可塑剤、防炎剤などの添加剤を含んでいても何ら問題はなく、むしろ各種安定剤や難燃剤を含有する繊維が望ましい。
以上のような条件から作製されたエアバッグ用基布は、目的とするエアバッグの形状に合わせて裁断、縫製される。
本発明の基布によるエアバッグの製造方法は、複数枚の基布を縫製、接着、加圧圧着、加硫、熱圧着などの処理を単独あるいはこれらを併用して、また、製織、製編により袋体を作製する方法などいずれの方法によってもよい。
エアバッグの形状は円形、球形、楕円形、矩形等どのような形状でもよく、またその用途は運転席用、助手席用、後部座席用、サイド用などいずれの用途のエアバッグであってもよい。
本発明のエアバッグ用基布によるエアバッグの排気方式は、全面基布排気方式、部分基布排気方式、排気孔方式およびこれらの複合方式などいずれでもよく使用特性、用途に応じて適宜設計してよい。
【００１６】
以下、本発明のエアバッグ用基布を構成する布帛に用いられるポリケトン繊維の製造法について説明する。
ポリケトン繊維の製造方法は特に限定されず、従来公知の溶融紡糸法、乾式紡糸法、湿式紡糸法をそのままあるいは修正して用いることが出来る（例えば、特開平１−１２４６１７号公報、特開平２−１１２４１３号公報、特開平４−２２８６１３号公報、特表平４−５０５３４４号公報、特開平４−２２８６１３号公報、特表平７−５０８３１７号公報、特表平８−５０７３２８号公報、ＷＯ９９１８１４３号公開パンフレット、特願平１０−２３６５９５号公報、特願平１１−７２０９１号公報、特願平１１−７７２２０号公報、特願平１１−１５９２５８号公報、特願平１１−１６７３７０号公報）。
エチレン／一酸化炭素交互共重合ポリマーを紡糸する場合には濃厚金属塩を溶剤とする湿式紡糸法が好ましい。
【００１７】
濃厚金属塩としてはハロゲン化亜鉛化合物が挙げられ、溶解性、溶媒のコスト、水溶液の安定性の点で塩化亜鉛、よう化亜鉛の使用が好ましい。
また、必要に応じては塩化ナトリウム、塩化カリウム、塩化カルシウム等のアルカリ金属あるいはアルカリ土類金属のハロゲン化物を６０重量％以下で含んでいてもよく、ドープの溶解性、熱安定性、紡糸性の観点から塩化ナトリウムや塩化カルシウムなどの金属塩を５〜３０重量％含有したドープが好ましい。
このポリケトンドープを紡糸口金より吐出し、必要に応じてはエアーギャップ部を経て凝固浴を通して糸状物とする。
凝固浴の組成は、メタノール、アセトン等の有機溶剤、水、有機物水溶液、無機物水溶液等どのようなものであってもよいが、水を含んだ溶液が好ましい。
このようにして得た糸状物を必要に応じては金属塩を洗浄し、乾燥、延伸を行う。延伸は、通常融点以下の温度で行われ延伸倍率はトータルで１０倍以上、特に１５倍以上の熱延伸を行うことが好ましく、延伸温度を徐々に高くしていく多段延伸法が好適に用いられる。
【００１８】
このような方法で得られたポリケトン繊維は、高強度・高弾性率の優れた機械的特性を有するとともに熱や湿熱に対して安定であり、また、ゴムなどの被覆材との接着性にも優れており、該繊維をエアバッグ用基布へ適用することにより従来の繊維素材からなるエアバッグでは到底得ることのできなかった優れた強度、安定した作動性・取扱性を具備するエアバッグが得られるようになった。
【００１９】
【実施例】
本発明を、下記の実施例などにより更に詳しく説明するが、それらは本発明の範囲を限定するものではない。
実施例の説明中に用いられる各測定値の測定方法は次の通りである。
（１）極限粘度
極限粘度［η］は次の定義式(4) に基づいて求められる値である。
［η］＝ｌｉｍ（Ｔ−ｔ）／（ｔ・Ｃ）［ｄｌ／ｇ］  ・・・（4）
Ｃ→０
（ただし、式中のｔ及びＴはヘキサフルオロイソプロパノールに溶解したポリケトンの希釈溶液の２５℃での粘度管の流過時間である。
またＣは、上記溶液１００ｍｌ中のグラム単位による溶質重量値である。）
（２）強度、弾性率
ＪＩＳ−Ｌ−１０１３に準じて測定した。
【００２０】
（３）乾熱収縮率
ＪＩＳ−Ｌ−１０１３に準じて１８０℃処理前後の値を計測して求めた。
（４）湿熱処理後強度
湿度１００％、温度１２０℃のオートクレーブ中に繊維を投入し３０分間処理した。処理後の繊維の強度を（２）の方法に準じて測定した。
（５）引裂強力
ＪＩＳ−Ｌ−１０９６、Ｃ法に準じて経、緯について測定した。
（６）湿熱処理後の引裂強力
湿度１００％、温度１２０℃のオートクレーブ中に基布を投入し３０分間処理した。処理後の基布の引き裂き強力を上記（５）の方法に準じて測定した。
【００２１】
（実施例１）
常法により調製したエチレンと一酸化炭素が完全交互共重合した極限粘度５．９のポリケトンポリマーを、塩化亜鉛６５重量％／塩化ナトリウム１０重量％含有する水溶液に添加し、８０℃で２時間攪拌溶解しポリマー濃度８重量％のドープを得た。得られたドープを８０℃に加温し、２０μｍのフィルターでろ過した後に、紡口径０．１０ｍｍ、Ｌ／Ｄ＝１、２５０ホールの紡口より１０ｍｍのエアーギャップを通した後に５重量％の塩化亜鉛を含有する１８℃の水中に吐出量１２．５ｃｃ／分の速度で押し出し、凝固させた。凝固糸を引き続き濃度２重量％の硫酸水溶液で洗浄し、さらに３０℃の水で洗浄した後、巻き取り速度２．５ｍ／分で巻き取り、さらに得られた糸状物を２００℃にて乾燥して未延伸糸を得た。
【００２２】
この未延伸糸を２４０℃で１段目の延伸を行った後に、引き続き２６０℃で２段目、２７０℃で３段目の延伸を行いトータルで１５倍の延伸を行い、３５０ｄｔｅｘ／２５０ｆの延伸糸を得た。延伸時に毛羽・断糸等のトラブルは発生しなかった。得られた繊維は繊維物性、熱・湿熱安定性共に優れた性能を有していた。
エアバッグ用基布に用いた繊維の性質および性能を下記の実施例２〜４および比較例１、２で用いた繊維の性質と合わせて表１にまとめて示す。
この延伸糸を用いて、織密度が経・緯ともに６０本／インチである平織物を製織し、９０℃で精錬後、１８０℃で熱セットしてエアバッグ用基布を得た。得られた基布の織密度は経、緯ともに６１本／インチであり、カバーファクターは２２８２であり、優れた機械的特性および耐湿性を示した。得られた基布の性質および性能を下記の実施例２〜４および比較例１、２の基布の結果とまとめて表２に示す。
【００２３】
（実施例２）
実施例１で得られた延伸糸を用いて、織密度が経・緯ともに７０本／インチである平織物を製織し、９０℃で精錬後、１８０℃で熱セットしてエアバッグ用基布を得た。
（実施例３）
常法により１−オキソ−３−メチルトリメチレンユニットを６重量％含有する極限粘度１．６のエチレン／プロペン／一酸化炭素ターポリマーを調製した。該ポリマーを用い、ドープ濃度を２２重量％とし、吐出量を５ｃｃ／分にする以外は実施例１と同様の処方で紡糸、乾燥を行い未延伸糸を得た。
この未延伸糸を１８０℃に加熱したロールを通した後に、周囲に２００℃の加熱空気を流した長さ１ｍのホットプレート上で２００℃で１段目の延伸を行った後に、引き続き２１５℃で２段目、さらに２２５℃で３段目の延伸を行いトータルで１２．５倍の延伸を行い繊度３８０ｄｔｅｘ／２５０ｆの延伸糸を得た。
この延伸糸の強度はナイロン６・６製エアバッグとほぼ同等であったが、耐熱特性、耐湿熱特性に優れていた。この延伸糸を用い、織密度を経・緯糸ともに６６本／インチとする以外は実施例１と同様の処方で平織物を製織、精練、熱セットを行い基布を得た。
【００２４】
（実施例４）
実施例１で得た延伸糸を経糸とし、緯糸に３５１ｄｔｅｘ／７０ｆのナイロン６・６繊維を用いて、実施例１と同様の処方で製織、熱セットを行いエアバッグ用基布を得た。経糸方向のみならず緯糸方向の引き裂き強力に優れる基布が得られた。
（実施例５）
実施例１で製織した平織物に、クロロプレンゴムを８０ｇ／ｍ2 で塗工、１８０℃×８０秒の条件で加硫を行い表面加工したエアバック用基布を得た。該基布の織物と被覆ゴムとの接着性は良好で、繰り返しの使用試験によっても剥離部分や欠陥は観測されなかった。
【００２５】
（比較例１）
３５１ｄｔｅｘ／７０ｆのナイロン６・６繊維を用いて、実施例１と同様の処方で製織、精練、熱セットを行い、織密度が経糸、緯糸ともに６２．５本／インチの基布を得た。該、基布の機械的特性はポリケトン繊維のそれに比べて大きく劣っており、特に湿熱処理によって引き裂き強力が大幅に低下した。
（比較例２）
常法により調製した重合度７０００、ケン化度１００重量％のポリビニルアルコールを濃度７重量％となるようＤＭＳＯに溶解し、冷メタノールを凝固浴として常法に従い紡糸、乾燥、延伸を行い、繊度３５５ｄｔｅｘ／２５０ｆの延伸糸を得た。この延伸糸を実施例１と同様の処方で製織、精練、熱セットを行い基布を得た。基布の機械的特性はポリケトン繊維を用いたものと同等であったが、湿熱処理により引き裂き強力が大きく低下した。
【００２６】
【表１】
0004179721.tif 000002
【００２７】
【表２】
0004179721.tif 000003
（注）
ＥＣＯ＝エチレン／一酸化炭素交互共重合ポリマー（１−オキソトリメチル単位＝１００重量％、極限粘度＝５．９）
ＥＰＣＯ＝エチレン／プロペン／一酸化炭素ターポリマー（１−オキソ−３−メチルトリメチレン単位＝６重量％、極限粘度＝１．６）
ＰＡ＝ナイロン６・６（商品名「レオナ６・６」旭化成工業（株）製）
ＰＶＡ＝ポリビニルアルコール（ケン化度＝１００重量％、重合度＝７０００）
【００２８】
【発明の効果】
本発明のエアバッグ用基布は、高強度・高弾性率の優れた機械的特性を有するとともに熱や湿熱に対して安定であり、また、ゴムなどの被覆材との接着性にも優れたポリケトン繊維を含有しており、該繊維をエアバッグ用基布へ適用することにより従来の繊維素材からなるエアバッグでは到底得ることのできなかった優れた強度、安定した作動性・取り扱い性を具備したエアバッグが得られるようになった。
これにより、高性能でありながら一層の軽量化、コンパクト化が可能なエアバッグが提供できるようになる。